СПОСОБ ПОЛУЧЕНИЯ КОНСТРУКЦИОННОЙ АЛЮМООКСИДНОЙ КЕРАМИКИ

1. Способ получения конструкционной алюмооксидной керамики, включающий обработку алюминиевого сплава водным раствором едкого натра при теплоотводе из реакционного объема хладагентом, выделение из маточного раствора образовавшегося осадка, его промывку, сушку, термообработку на воздухе, приготовление из полученного продукта шихты, прессование и спекание отпрессованных заготовок на воздухе, отличающийся тем, что водным раствором едкого натра обрабатывают совместно сплав алюминия с кремнием, содержащимся в количестве 10-14 мас.%, и сплав алюминия с магнием, содержащимся в количестве 4-8 мас.% при отношении массы алюминий-кремниевого сплава к массе алюминий-магниевого сплава от 0,5 до 1,5.
2. Способ по п.1, отличающийся тем, что водным раствором едкого натра совместно обрабатывают сплавы алюминия с кремнием и алюминия с магнием, взятые в виде опилок с размерами частиц 0,05-0,5 мм.
3. Способ по п.1, отличающийся тем, что промывку осадка ведут до величины рН среды 8,5-9,5.
4. Способ по п.1, отличающийся тем, что термообработку осадка на воздухе проводят при температуре 1350-1450°C в течение 30-60 минут.
5. Способ по п.1, отличающийся тем, что прессование заготовок проводят под давлением 200-500 МПа.
6. Способ по п.1, отличающийся тем, что спекание заготовок на воздухе проводят при температуре 1500-1550°C в течение 10-30 минут.